(57)【要約】【課題】  二酸化硫黄ガスに対する、酸化セリウムを使った抵抗型酸素センサの出力の変動を抑制する方法を提供する。【解決手段】  酸化物半導体として酸化セリウムを主成分として使用した抵抗型酸素センサにおいて、酸化物半導体に、抵抗を下げるための４価金属イオンを有する酸化物を添加することにより、二酸化硫黄に対するセンサ出力の変動を抑制して、センサ出力を安定化させる抵抗型酸素センサの出力安定化方法。【効果】  本発明は、自動車又はボイラーの空燃比フィードバック制御システム又は自動車排ガス触媒劣化システムに使われる抵抗型酸素センサの出力安定化技術として好適に適用できる。【選択図】図２
2005308711.tif 000002
【特許請求の範囲】
【請求項１】
酸化物半導体として酸化セリウムを主成分として使用した抵抗型酸素センサにおいて、当該酸化物半導体に、抵抗を下げるための４価金属イオンを有する酸化物を添加することにより、二酸化硫黄に対するセンサ出力の変動を抑制して、センサ出力を安定化させることを特徴とする抵抗型酸素センサの出力安定化方法。
【請求項２】
４価金属イオンを有する酸化物が、ジルコニウムイオン又はハフニウムイオンを有する酸化物である請求項１に記載の抵抗型酸素センサの出力安定化方法。
【請求項３】
抵抗型酸素センサが、自動車又はボイラーの空燃比フィードバック制御システムに使われる抵抗型酸素センサである請求項１又は２に記載の抵抗型酸素センサの出力安定化方法。
【請求項４】
抵抗型酸素センサが、自動車排ガス触媒劣化システムに使われる抵抗型酸素センサである請求項１又は２に記載の抵抗型酸素センサの出力安定化方法。
【発明の詳細な説明】
【技術分野】
【０００１】
本発明は、雰囲気ガスの酸素分圧に応じて抵抗値が変化する酸化物半導体からなるガス検出部分を有している抵抗型酸素センサの出力安定化方法に関するものであり、更に詳しくは、排ガスの浄化率向上や燃費向上のための、自動車排ガスの空燃比を制御するための空燃比フィードバック制御システムに使用される、酸素分圧を測定する抵抗型酸素センサの出力安定化方法に関するものである。本発明は、酸化物半導体の抵抗率あるいは電気伝導度の変化を利用して雰囲気の酸素分圧を測定することを基本原理とする抵抗型酸素センサの技術分野において、従来のセンサでは、センサの出力が、例えば、５００ｐｐｍや１ｐｐｍの濃度を有する二酸化硫黄（ＳＯ2 ）ガスに対して変動するという問題点があったことを踏まえ、そのような問題点を抜本的に解決することを可能とする新しいセンサ出力安定化技術を提供するものである。本発明は、例えば、自動車排ガス浄化用触媒の劣化を検知するための自動車排ガス触媒劣化検知システム、ボイラーなどの燃焼効率最適化のための空燃比フィードバック制御システム等に使用される抵抗型酸素センサ等の出力安定化技術として好適に適用されるものとして有用である。尚、二酸化硫黄に対するセンサ出力の変動を抑制して、センサ出力を安定化させた抵抗型酸素センサ自体については、別に特許出願している。
【背景技術】
【０００２】
従来、自動車用の酸素ガスセンサとして、例えば、先行技術文献に記載されているように、主として、固体電解質のものが用いられてきた（特許文献１参照）。このタイプのセンサは、基準極と測定極の酸素分圧の違いを起電力として測定するものであり、必ず基準極が必要である。そのため、この種のセンサは、構造が複雑であり、小型化が困難であるという問題点を有していた。この問題点を克服するために、例えば、先行技術文献に記載されているような、基準極を必要としない抵抗型酸素ガスセンサが開発されている（特許文献２参照）。この抵抗型酸素ガスセンサの測定原理を簡単に説明すると、まず、雰囲気の酸素分圧が変化したときに、酸化物半導体の酸素空孔濃度が変化する。酸化物半導体の抵抗率あるいは電気伝導度は、酸素空孔濃度と１対１の対応関係があり、酸素空孔濃度の変化に伴い、酸化物半導体の抵抗率が変化する。その抵抗率を測定することにより、雰囲気の酸素分圧を知ることができる。
【０００３】
本発明者らは、これまで、酸化物半導体として酸化セリウムを用いた抵抗型酸素センサの研究開発を行ってきたが、それというのも、酸化セリウムは酸素の拡散係数が酸化チタンより大きく、応答速度の速いことが期待されるためである。酸化セリウムを用いた抵抗型酸素センサにおいて、酸化セリウムの粒径を２００ｎｍまで小さくすることにより、応答速度が改善されることが分かった（特許文献３参照）。しかしながら、酸化セリウムを使った抵抗型酸素センサの出力は、５００ｐｐｍや１ｐｐｍの濃度を有する二酸化硫黄（ＳＯ2 ）ガスに対して変動するという問題があり（図１を参照）、当技術分野では、その解決が求められていた。
【０００４】
【特許文献１】特開昭５５−１３７３３４号公報
【特許文献２】特開昭６２−１７４６４４号公報
【特許文献３】特開２００３−１４９１８９号公報
【発明の開示】
【発明が解決しようとする課題】
【０００５】
このような状況の中で、本発明者らは、上記従来技術に鑑みて、酸化セリウムを使った抵抗型酸素センサの出力安定化を目標として鋭意研究を進める過程で、酸化物半導体である酸化セリウムに抵抗を下げるための４価金属イオンを有する酸化物を添加することにより所期の目的を達成しうることを見出し、更に研究を重ねて、本発明を完成するに至った。本発明は、二酸化硫黄ガスに対する、酸化セリウムを使った抵抗型酸素センサの出力の変動を抑制する方法を提供することを目的とするものである。
【課題を解決するための手段】
【０００６】
上記課題を解決するための本発明は、酸化物半導体として酸化セリウムを主成分として使用した抵抗型酸素センサにおいて、当該酸化物半導体に、抵抗を下げるための４価金属イオンを有する酸化物を添加することにより、二酸化硫黄に対するセンサ出力の変動を抑制して、センサ出力を安定化させることを特徴とする抵抗型酸素センサの出力安定化方法、である。本方法は、（１）４価金属イオンを有する酸化物が、ジルコニウムイオン又はハフニウムイオンを有する酸化物であること、（２）抵抗型酸素センサが、自動車又はボイラーの空燃比フィードバック制御システムに使われる抵抗型酸素センサであること、（３）抵抗型酸素センサが、自動車排ガス触媒劣化システムに使われる抵抗型酸素センサであること、を好ましい態様としている。
【０００７】
次に、本発明について、更に詳細に説明する。
本発明は、酸化物半導体として酸化セリウムを主成分として使用した抵抗型酸素センサにおいて、当該酸化物半導体に、抵抗を下げるための４価金属イオンを有する酸化物を添加することにより、二酸化硫黄に対するセンサ出力の変動を抑制して、センサ出力を安定化させることを特徴とするものである。本発明において、酸化物半導体である酸化セリウムに、抵抗を下げるための４価金属イオンを有する酸化物を添加する方法は任意であり、例えば、固相焼結法、沈殿法などが挙げられるが、これらに限定されるものではない。ただし、抵抗を下げるための４価金属イオンを有する酸化物を酸化セリウムに単に機械的に混合するのではなく、当該４価金属イオンを有する酸化物と酸化セリウムが固溶する必要がある。また、酸化物半導体の構造も任意であり、薄膜、厚膜、バルク、緻密体、多孔質体などが例示される。ただし、できるだけ単位重量に対する表面積は小さい方が好ましい。それというのも、二酸化硫黄の影響は最表面での影響であると考えられるから、単位重量に対する表面積が小さければ表面の影響が小さくなるためである。酸化物半導体に添加する、酸化セリウムに抵抗を下げるための４価金属イオンを有する酸化物として、好適には、例えば、酸化ジルコニウム、酸化ハフニウムなどが挙げられるが、これらに限定されるものではなく、これらと同等あるいは類似のもので同様の機能を有するものであれば同様に使用することができる。
【０００８】
酸化物半導体に添加する、酸化セリウムに抵抗を下げるための４価金属イオンを有する酸化物の濃度について、次に示す。４価金属イオンを有する酸化物は、一般に、ＭＯ2 の化学組成を有する。ここで、Ｍは４価金属元素である。ＭＯ2 の濃度をＸｍｏｌ％とすると、Ｘの上限は５０ｍｏｌ％である。それというのも、５０ｍｏｌ％を超えると、酸化セリウムよりもＭＯ2 の特性が顕著になると考えられ、もはや酸化セリウムの特長を失うためである。下限は特に数値的に限定されない。ＭＯ2 を添加していない酸化セリウムに比べて、抵抗率を半分以下に下げることが可能な濃度であればよい。ＭＯ2 を添加した酸化セリウムは、単相、２相共存、いずれでも可能である。抵抗型酸素センサの構造や形態は任意であり、また、温度補償材を有する抵抗型酸素センサにも本発明は適用可能である。
【０００９】
（作用）
ＳＯ2 を導入すると酸化物半導体表面にＳＯ2 が吸着し、それと同時に雰囲気中のＨ2 Ｏも吸着し、Ｈ+ が生じ、それが電荷担体となると考えられる。この導電率は、何も添加していない酸化セリウムの導電率より大きいと考えられ、電流は表面を流れるため、全体の抵抗は下がってしまうと考えられる。しかし、抵抗を下げるための４価金属イオンを有する酸化物を添加することにより、酸化物半導体の導電率は、ＳＯ2 導入により表面に生じる生成物のそれよりも大きいため、全体の抵抗は変動せず、ＳＯ2 による出力変動は抑制できるものと考えられる。本発明の方法により、５００ｐｐｍ以下、より効果的には１ｐｐｍ以下の二酸化硫黄に対する出力変動を抑制できる。本発明の方法により、酸化物半導体として酸化セリウムを主成分として使用した抵抗型酸素センサにおいて、二酸化硫黄に対するセンサ出力を安定化させることが可能となる。本発明の方法は、例えば、自動車又はボイラーの空燃比フィードバック制御システムに使われる抵抗型酸素センサ、自動車排ガス触媒劣化システムに使われる抵抗型酸素センサの出力安定化技術として好適に使用することができる。
【発明の効果】
【００１０】
本発明によれば、１）酸化物半導体である酸化セリウムに抵抗を下げるための４価金属イオンを有する酸化物を添加することにより、二酸化硫黄ガスに対する、酸化セリウムを使った抵抗型酸素センサの出力の変動を抑制することが可能となる、２）数百ｐｐｍ以下の二酸化硫黄に対する出力変動がなくなる、３）二酸化硫黄が酸化物半導体の表面に付着しないようにするためのフィルターが不必要となる、４）小型で構造が簡単な酸素センサを提供できる、５）本発明の方法は、自動車又はボイラーの空燃比フィードバック制御システム又は自動車排ガス触媒劣化システムに使われる抵抗型酸素センサに適用できる、という格別の効果が奏される。
【発明を実施するための最良の形態】
【００１１】
次に、実施例に基づいて本発明を具体的に説明するが、本発明は、以下の実施例によって何ら限定されるものではない。
【００１２】
以下に、まず、本発明に至った経緯について、参考例１から４に基づいて説明する。
参考例１
濃度０．０１０  ｍｏｌ／ｄｍ3 である硝酸セリウム水溶液を噴霧させ、９７３Ｋに加熱した電気炉に導入し、熱分解させ、回収し、酸化セリウムの粉末を得た。得られた粉末の粒径は、約２００から３００ｎｍであった。得られた微粒子粉末と有機溶媒のビヒクル（エチルセルロースとテルピネオールの混合物）とを混合したペーストを、酸化アルミニウム基板上にスクリーン印刷により印刷した。次に、印刷物を空気中７７３Ｋで加熱し、引き続き、空気中１４７３Ｋで加熱し、厚膜を得た。得られた厚膜は多孔質体であり、粒径は２００から３００ｎｍであった。酸素ガス検出部分の抵抗率を測定するために、電極が必要であり、スクリーン印刷法により櫛型の白金電極を設けた。以上の方法により、酸化セリウムを用いた抵抗型酸素センサ（Ｃｅ１００）を作製した。
【００１３】
酸素分圧Ｐ（Ｏ2 ）、ＳＯ2 分圧Ｐ（ＳＯ2 ）及び温度Ｔを変えることのできる測定室に、センサを置き、直流二端子法により上記白金電極間の電気抵抗をセンサ出力として測定した。図１に、Ｃｅ１００の酸素センサの出力変化（抵抗）をそれぞれ示す。８７３又は１０７３Ｋにおいて、ガスをＡ，Ｂ，Ｃ又はＣ’，Ｂ，Ａと切り換えた。ここで、Ａは１００％Ｏ2 （Ｐ（Ｏ2 ）＝１０5 Ｐａ）、Ｂは１０％Ｏ2 ＋Ｎ2 （Ｐ（Ｏ2 ）＝１０4 Ｐａ）、Ｃは１ｐｐｍＳＯ2 ＋１０％Ｏ2 ＋Ｎ2 （Ｐ（Ｏ2 ）＝１０4 Ｐａ、Ｐ（ＳＯ2 ）＝０．１Ｐａ）、Ｃ’は５００ｐｐｍ  ＳＯ2 ＋１０％Ｏ2 ＋Ｎ2 （Ｐ（Ｏ2 ）＝１０4 Ｐａ、Ｐ（ＳＯ2 ）＝５０Ｐａ）である。
【００１４】
ガスをＡからＢに切り換えた場合、酸素分圧が１桁変わったため、酸素センサの出力が変化した。これは、正常な応答である。次に、ＢからＣ又はＣ’へガスを切り換えた。このとき、ＳＯ2 ガスの影響が無ければ、酸素分圧が変化していないため、抵抗は変化しないはずであるが、結果は異なり、Ｃ又はＣ’へ切り換えた後、抵抗は変化した。すなわち、Ｃｅ１００は、８７３又は１０７３Ｋにおいて、１ｐｐｍＳＯ2 及び５００ｐｐｍＳＯ2 の影響があり、特に、１０７３Ｋ、１ｐｐｍＳＯ2 以外の条件では、ＳＯ2 の影響が大きかった。このため、排ガスに１ｐｐｍ程度以上のＳＯ2 が含まれている場合、出力の変動が生じることが分かった。
【００１５】
参考例２
ＳＯ2 とＣｅＯ2 の反応生成物を調べるため、ＣｅＯ2 微粉末を５００ｐｐｍＳＯ2 ＋１０％Ｏ2 ＋Ｎ2 中でアニールさせ、反応生成物をＸＲＤにより評価した。この試験で用いたＣｅＯ2 粉末は、沈殿法で作製されたものであり、１次粒子径が２０ｎｍ以下であった。また、比較のため、市販試薬であるＣｅ2 （ＳＯ4 ）3 ・８Ｈ2 Ｏを、７７３Ｋ空気中でアニールさせた。  図２の（ａ）及び（ｂ）に、ＣｅＯ2微粉末をそれぞれ１０７３及び８７３Ｋで５００ｐｐｍＳＯ2 ＋１０％Ｏ2 ＋Ｎ2 中２４ｈでアニールさせ得た試料のＸＲＤパターンを示す。１０７３Ｋでアニール後の試料では、表面の変色及び反応相は全く観察されなかった。ＣｅＯ2 粉末は淡い黄色であるが、８７３Ｋでアニール後の試料では、ガスの流れにさらされている表面のほんのわずかな部分が白く変色した。それを多く含むところを取り出し、ＸＲＤで調べたところ、☆印で示された反応相があった。白く変色したものを含まない試料では、☆印の反応相は観察されなかった。
【００１６】
より低温の８２３Ｋでアニールすると、もう少し反応相は増加した。反応相は、表面のほんの一部であり、これを多く含むように粉末を取り出し、ＸＲＤ分析すると、反応相は、Ｃｅ2 （ＳＯ4 ）3 ・４Ｈ2  ＯやＣｅＯＳＯ4 、Ｃｅ（ＳＯ4 ）・４Ｈ2 Ｏなどの混合物であることが分かった。これは、Ｃｅ2（ＳＯ4 ）3 ・８Ｈ2 Ｏを、空気中７７３Ｋでアニールしたものと同じであった。
【００１７】
１ｐｐｍＳＯ2 ＋１０％Ｏ2 ＋Ｎ2 中では、８７３Ｋ，１０７３Ｋいずれの温度においても、反応相は観察されなかった。すなわち、１ｐｐｍ以下のＳＯ2 を含む排ガス中では、反応相は生じないことが確認できた。また、１ｐｐｍＳＯ2 中では、酸化セリウムに反応相が生じないにもかかわらず、参考例１で示したＳＯ2 ガスによる酸化セリウム（Ｃｅ１００）の出力変動が生じることから、出力変動と反応相生成とは、無関係であることが示された。
【００１８】
参考例３
Ｃｅ2 （ＳＯ4 ）3 ・８Ｈ2 Ｏの成型体（９．９ｍｍφ、１１．６６ｍｍＬ）を８７３Ｋ，１０ｈで焼鈍し、８７３  Ｋにおけるその抵抗を測定し、導電率を求めたところ、１．４ｘ１０-6Ｓ／ｍであった。この温度におけるＣｅＯ2 の導電率は１ｘ１０-4−５ｘ１０-4Ｓ／ｍであるので、Ｃｅ2 （ＳＯ4 ）3 などの反応物の抵抗率は非常に大きい。このことからも、８７３Ｋにおける抵抗低下がＣｅ2 （ＳＯ4 ）3 などの反応物の生成とは無関係であることが確認された。
以上の参考例２及び３から、ＳＯ2 ガスによる酸化セリウムの抵抗低下は、反応相の生成とは無関係であることが確認された。
【００１９】
参考例４
酸化アルミニウム基板に電極をつけ、室温で抵抗を測ると、電圧測定器の検出限界（１２０ＭΩ）以上であったが、８７３Ｋ中５００ｐｐｍＳＯ2 ＋１０％Ｏ2 ＋Ｎ2 ガス中でアニールさせ、室温中で電極間の抵抗を測定すると、７０ＭΩを示した。エタノールで基板表面上を拭くと、再び検出限界（１２０ＭΩ）以上であった。このことから、５００ｐｐｍＳＯ2 ＋１０％Ｏ2 ＋Ｎ2 ガス中でアニールすることにより、導電性の物質が付着することが分かった。導電性の物質については、その詳細はわからないが、酸化物半導体表面に吸着したＳＯ2 とそれと同時に雰囲気から吸着したＨ2 Ｏとの複合吸着物であると予想している。電荷担体は、この吸着物のＨ+ であるかもしれない。Ｃｅ１００において、ＳＯ2 の影響が出たのは、この導電性物質の抵抗率はＣｅ１００よりは小さいためと考えられた。したがって、酸化物半導体の抵抗率を下げることができれば、ＳＯ2 の影響が抑制できることを見出すに至り、本発明に到達した。
【実施例１】
【００２０】
セリウムイオンとジルコニウムイオンを含む酸化物の粉末を、次の手順で作製した。硝酸セリウム水溶液とオキシ硝酸ジルコニウム水溶液を所定の濃度（ｘZr／（ｘZr＋ｘCe）：２０ｍｏｌ％）で混合し、セリウムイオンとジルコニウムイオンの和の濃度が０．０１０ｍｏｌ／ｄｍ3 である混合水溶液を得た。次に、その混合水溶液を噴霧させ、９７３Ｋに加熱した電気炉に導入し、熱分解させ、回収し、セリウムイオンとジルコニウムイオンを含む酸化物の微粉末を得た。ここで、酸化物粉末のＺｒＯ2濃度は、混合水溶液でのＺｒイオン濃度と同じであった。得られた粉末の粒径は、約２００から３００ｎｍであった。
【００２１】
得られた微粒子粉末と有機溶媒のビヒクル（エチルセルロースとテルピネオールの混合物）とを混合したペーストを、酸化アルミニウム基板上にスクリーン印刷により印刷した。次に、印刷物を空気中７７３Ｋで加熱し、引き続き、空気中１４７３Ｋで加熱し、厚膜を得た。得られた厚膜は、多孔質体であり、粒径は、２００から３００ｎｍであった。酸素ガス検出部分の抵抗率を測定するために、電極が必要であり、スクリーン印刷法により櫛型の白金電極を設けた。以上の方法により、酸化ジルコニウムを２０ｍｏｌ％添加した酸化セリウムを用いた抵抗型酸素センサ（Ｚ２０）を作製した。酸化ジルコニウムと酸化セリウムは完全に固溶し、単相の立方晶であった。
【００２２】
参考例１と同様の装置を用いて実験を行った。ガスの条件も参考例１と同じである。その実験結果を図３に示す。同じ温度のＣｅ１００の抵抗と比べると、Ｚ２０の抵抗は１桁以上小さかった。Ｃｅ１００とＺ２０の厚膜形状は同じであり、電極形状も同じであるので、Ｚ２０の抵抗率はＣｅ１００のそれと比べて１桁以上小さいと結論できた。Ｚ２０では８７３Ｋ、５００ｐｐｍＳＯ2 以外ほとんど影響が無かった。８７３Ｋ、５００ｐｐｍＳＯ2 でもＣｅ１００の８７３Ｋ、５００ｐｐｍＳＯ2 より影響が小さかった。排ガスのＳＯ2 濃度は１ｐｐｍ以下であることが知られている〔Ｆ．Ｈａｓｈｉｍｏｔｏ，Ｔ．Ｔａｎａｋａ，Ｏ．Ａｓａｍｉ，Ｄｅｖｅｌｏｐｍｅｎｔ  ｏｆ  ｃｏｎｔｉｎｕｏｕｓ  ｈｉｇｈ−ｓｅｎｓｉｔｉｖｉｔｙ  ｅｘｈａｕｓｔ  ＳＯ2   ａｎａｌｙｚｅｒ，Ｒ＆Ｄ  Ｒｅｖｉｅｗ  ｏｆ  Ｔｏｙｏｔａ  ＣＲＤＬ，３４〔３〕，（１９９９），９−１６．〕。したがって、Ｚ２０では、実環境の８７３Ｋ、１０７３Ｋのいずれの温度においても影響が無いことが確認でき、本発明の効果が実証された。
【実施例２】
【００２３】
酸化セリウムの粉末と酸化ハフニウムの粉末をセリウムイオンとハフニウムイオンの比が９：１になるように測りとり、メノウ乳鉢を使って、エタノールを分散媒として湿式で混合した。混合後、乾燥させた粉末をプレス成型し、成型体を得た。成型体を１４００℃空気中で１０時間焼成し、固相焼結させた。室温に冷却後、焼結体を粉砕し、粉末を得た。得られた粉末と有機溶媒のビヒクルとを混合したペーストを、予め、白金のくし型の電極が形成された酸化アルミニウム基板上にスクリーン印刷により印刷した。次に、空気中５００℃で加熱し、引き続き、空気中１３００℃で加熱し、厚膜を得た。
【００２４】
１３００℃で焼成後の厚膜の組織を走査電子顕微鏡により観察したところ、粒径が１から２μｍである多孔質体であった。また、膜厚は、２０μｍであった。焼成後の厚膜のＸ線回折分析を行ったところ、ハフニウムイオンが固溶していることが確認できた。実施例１と同様の装置を用いて実験を行った。ガスの条件も実施例１と同じである。１０７３Ｋにおける実験結果を図４に示す。比較例として、無添加酸化セリウムの抵抗変化も併せて示す。
【００２５】
ハフニウムイオン濃度が１０ｍｏｌ％であるハフニウム添加酸化セリウムを用いた抵抗型酸素センサ（Ｈｆ１０）の抵抗は、無添加酸化セリウムを用いた抵抗型酸素センサ（Ｃｅ１００）の抵抗より３０分の１であり、ハフニウム酸化物添加により抵抗が減少することが確認された。Ｃｅ１００の抵抗は、５００ｐｐｍＳＯ2 のガスが導入されるとすぐに小さくなり、上記参考例１と同様に、ＳＯ2 の影響が認められた。一方、ハフニウム添加酸素センサの抵抗は５００ｐｐｍＳＯ2 を導入してもほとんど抵抗は変化せず、ＳＯ2 の影響が無いことが確認でき、本発明の効果が実証された。
【産業上の利用可能性】
【００２６】
本発明は、酸化セリウムを使用した抵抗型酸素センサの出力安定化方法に係るものであり、本発明により、酸化物半導体である酸化セリウムに抵抗を下げるための４価金属イオンを有する酸化物を添加することにより、二酸化硫黄ガスに対する、酸化セリウムを使った抵抗型酸素センサの出力の変動を抑制することが可能となる。数百ｐｐｍ以下の二酸化硫黄に対する出力変動がなくなる。二酸化硫黄が酸化物半導体の表面に付着しないようにするためのフィルターが不必要となる。小型で構造が簡単な酸素センサを提供できる。本発明の方法は、自動車又はボイラーの空燃比フィードバック制御システム又は自動車排ガス触媒劣化システムに使われる抵抗型酸素センサに適用できる。
【図面の簡単な説明】
【００２７】
【図１】従来技術における酸素センサのＳＯ2ガスに対する出力変化を示す。
【図２】酸化セリウム微粉末を８７３又は１０７３Ｋで５００ｐｐｍＳＯ2 ＋１０％Ｏ2 ＋Ｎ2 のガス中２４ｈでアニールさせて得た試料のＸＲＤパターンを示す。（ａ）は８７３Ｋ、（ｂ）は１０７３Ｋにおける結果である。
【図３】本発明の方法で安定化させた酸素センサのＳＯ2 ガスに対する出力変化を示す。この場合、抵抗を下げるため、酸化ジルコニウムを２０ｍｏｌ％添加した。これをＺ２０と記載した。
【図４】本発明の方法で安定化させた酸素センサの１０７３ＫにおけるＳＯ2 ガスに対する出力変化を示す。この場合、抵抗を下げるため、酸化ハフニウムを１０ｍｏｌ％添加した。これをＨｆ１０と記載した。
【図１】
2005308711.tif 000003
【図２】
2005308711.tif 000004
【図３】
2005308711.tif 000005
【図４】
2005308711.tif 000006